Brevet FR3071843A1 (20190405)

REVENDICATIONS1. Procédé de fabrication d'une composition adhésive aqueuse, caractérisé en ce que: - on prépare une première phase en mélangeant au moins un latex d'élastomère et au moins un sel de phosphate Si; - on prépare une deuxième phase comprenant une résine à base de: o au moins un composé Ai, le composé Al étant choisi parmi : - un composé Al 1 comprenant au moins un noyau aromatique porteur d'au moins deux fonctions, l'une de ces fonctions étant une fonction hydroxyméthyle, l'autre étant une fonction aldéhyde ou une fonction hydroxyméthyle ou - un composé Al2 comprenant au moins un noyau aromatique porteur d'au moins une fonction aldéhyde ou - un mélange d'un composé Al 1 et d'un composé Al2 ; et o au moins un phénol A2; et - on prépare la composition adhésive aqueuse en mélangeant la première phase et la deuxième phase de sorte que l'ammoniaque soit à un taux massique inférieur strictement à 0,55% de la composition adhésive aqueuse.\n<CLM>\1\tProcédé selon la revendication précédente dans lequel on prépare la composition adhésive aqueuse de sorte que l'ammoniaque soit à un taux massique de la composition adhésive aqueuse strictement inférieur à 0,50%, de préférence inférieur ou égal à 0,40%, plus préférentiellement inférieur ou égal à 0,30%, plus préférentiellement inférieur ou égal à 0,20% et encore plus préférentiellement inférieur ou égal à 0,10%.\n<CLM>\1\tProcédé selon la revendication 1 ou 2, dans lequel on prépare la composition adhésive aqueuse de sorte que l'ammoniaque soit à un taux massique de la composition adhésive aqueuse strictement inférieur ou égal à 0,05%.\n<CLM>\1\tProcédé selon la revendication 1 ou 2, dans lequel on prépare la composition adhésive aqueuse de sorte que l'ammoniaque soit à un taux massique de la composition adhésive aqueuse supérieur ou égal à 0,05%.\n<CLM>\1\tProcédé selon l'une quelconque des revendications précédentes, dans lequel le ou chaque sel de phosphate Si est choisi parmi le phosphate de sodium, le phosphate 57 de potassium et les mélanges de ces phosphates et de préférence est le phosphate de sodium.\n<CLM>\1\tProcédé selon l'une quelconque des revendications précédentes, dans lequel le taux d'extrait sec du ou des latex d'élastomère(s) dans la première phase va de 40 à 90 5 %, de préférence de 50 à 80%, et plus préférentiellement de 60 à 70%.\n<CLM>\1\tProcédé selon l'une quelconque des revendications précédentes, dans lequel le taux d'extrait sec du ou des latex d'élastomère(s) dans la composition adhésive aqueuse va de 3,0 à 29,0 %, de préférence de 11,0 à 24,0 % et plus préférentiellement de 13,0 à 21,0%. 10\n<CLM>\1\tProcédé selon l'une quelconque des revendications précédentes, dans lequel on prépare la deuxième phase en mélangeant la résine et au moins une base.\n<CLM>\1\tProcédé selon la revendication précédente, dans lequel la base est choisie parmi les hydroxydes, les sels de phosphate et les mélanges d'un ou plusieurs hydroxydes et d'un ou plusieurs sels de phosphate. 15\n<CLM>\1\tProcédé selon la revendication 9, dans lequel la base étant choisie parmi les sels de phosphate, on prépare la deuxième phase en mélangeant la résine et un sel de phosphate S2 de sorte que le ou les sels de phosphate S2 sont choisis parmi le phosphate de sodium, le phosphate de potassium et les mélanges de ces phosphates et de préférence est le phosphate de sodium. 20\n<CLM>\1\tProcédé selon la revendication 9, dans lequel la base étant choisie parmi les hydroxydes, on prépare la deuxième phase en mélangeant la résine et un hydroxyde de sorte que l'hydroxyde est choisi parmi les hydroxydes métalliques et de préférence est l'hydroxyde de sodium.\n<CLM>\1\tProcédé selon l'une quelconque des revendications précédentes, dans lequel on 25 prépare la deuxième phase en mélangeant au moins de l'eau et la résine de sorte que le taux d'extrait sec de la résine dans la deuxième phase va de 2 à 16 %, de préférence de 5 à 14% et plus préférentiellement de 7 à 11 %.\n<CLM>\1\tProcédé selon l'une quelconque des revendications précédentes, dans lequel on prépare la composition adhésive aqueuse en mélangeant la première phase et la 30 deuxième phase de sorte que le taux d'extrait sec de la résine dans la composition adhésive aqueuse va de 1,0 à 5,0 %, de préférence de 1,5 à 3,0 % et plus préférentiellement de 2,0 à 4,0 %.\n<CLM>\1\tProcédé selon l'une quelconque des revendications précédentes, dans lequel on prépare la composition adhésive aqueuse en mélangeant la première phase et la 35 deuxième phase de sorte que le taux d'extrait sec de la composition adhésive aqueuse va de 5% à 60 % et de préférence de 10 à 30 %. 58\n<CLM>\1\tProcédé selon l'une quelconque des revendications précédentes, dans lequel on prépare la composition adhésive aqueuse en mélangeant la première phase et la deuxième phase de sorte que le taux d'extrait sec de la première phase dans la composition adhésive aqueuse va de 4,0 à 30,0 %, de préférence de 12,0 à 25,0 % 5 et plus préférentiellement de 14,0 à 22,0 %.\n<CLM>\1\tProcédé selon l'une quelconque des revendications précédentes, dans lequel on prépare la composition adhésive aqueuse en mélangeant la première phase et la deuxième phase de sorte que le taux d'extrait sec de la deuxième phase dans la composition adhésive aqueuse va de 1,0 à 30,0 %, de préférence de 1,5 à 20,0 %, 10 plus préférentiellement 1,5 à 7,0 % et encore plus préférentiellement de 2,0 à 5,0 %.\n<CLM>\1\tProcédé selon l'une quelconque des revendications précédentes, dans lequel on prépare la composition adhésive aqueuse en mélangeant la première phase et la deuxième phase de sorte que le pH de la composition adhésive aqueuse va de 9,0 à 12,0 et de préférence de 10,0 à 11,5. 15\n<CLM>\1\tComposition adhésive aqueuse, caractérisée en ce qu'elle est obtenue par le procédé selon l'une quelconque des revendications 1 à\n<CLM>\1\t19. Elément de renfort, caractérisé en ce qu'il est revêtu d'au moins une couche adhésive à base de la composition adhésive aqueuse selon la revendication\n<CLM>\1\t20. Composite d'élastomère renforcé d'au moins un élément de renfort noyé dans une 20 matrice d'élastomère, caractérisé en ce que l'élément de renfort est selon la revendication précédente.\n<CLM>\1\tPneumatique (1), caractérisé en ce qu'il comprend un élément de renfort selon la revendication 19 ou un composite d'élastomère selon la revendication\n<CLM>\1\t22. Courroie (P), caractérisé en ce qu'elle comprend un élément de renfort selon la 25 revendication 19 ou un composite d'élastomère selon la revendication 20.